(57)【特許請求の範囲】
【請求項１】
内容物が流動性の食品であるレトルトパウチ用の包装材料において、該包装材料の最内層のフィルムがエチレン・プロピレンブロック共重合体からなるオレフィン系樹脂フィルムであって、該フィルムの内容物と接する表面のレトルト前のぬれ張力が３６ｍＮ／ｍ以上であるとともに、３次元表面粗さ（ＳＲａ）が０．１０μｍ以上であることにより、レトルト処理後にパウチのヘッドスペース部分に前記内容物の流動性食品の凝集物が付着しにくくされていることを特徴とするレトルトパウチ用包装材料。
【請求項２】
内容物の流動性食品が、乳化飲料あるいは流動食であることを特徴とする請求項１に記載のレトルトパウチ用包装材料。
【発明の詳細な説明】
【技術分野】
【０００１】
本発明は、内容物が乳化飲料や流動食などの流動性食品である場合に好適なレトルトパウチ用包装材料に関し、より詳しくは、レトルトの熱処理後にもヘッドスペース部分に内容物の凝集物が付着しにくいレトルトパウチ用包装材料に関する。
【背景技術】
【０００２】
レトルトパウチ（包装材料を袋状に製袋したもの）用の包装材料には、ポリエチレンテレフタレートフィルム／ナイロンフィルム／アルミニウム箔／ポリプロピレンフィルム構成に代表される４層積層フィルムが広範に使用されてきたが、内容物が視認できるように中間のアルミニウム箔を用いず、透明蒸着ガスバリア性ナイロンフィルム／ポリプロピレンフィルム構成、透明蒸着ガスバリア性ポリエステルフィルム／ナイロンフィルム／ポリプロピレンフィルム構成などの透明積層フィルムの使用が増加してきている。
【０００３】
ところで、乳化飲料や流動食などの流動性食品用には、内容物が見えるようにこれら透明積層フィルムの包装材料によるパウチが適用されているが、乳化飲料や流動食を構成している蛋白質粒子が、レトルトなどの加熱処理後に、パウチのヘッドスペース部分に凝集、付着することによる外見上の見苦しさの改善が求められるようになった。
【０００４】
かかる課題に対し、防曇性能を有するフィルムとして、帯電防止剤として非イオン性界面活性剤及び有機スルホン酸塩を含有したフィルムを用いることも考えられるが（例えば、特許文献１）、本発明者らの知見によると、レトルト処理をする用途では、顕著な効果は認められなかった。
【先行技術文献】
【特許文献】
【０００５】
【特許文献１】特開２００７−３１３７３７号公報
【発明の概要】
【発明が解決しようとする課題】
【０００６】
そこで本発明の課題は、透明ガスバリア性ナイロンフィルム／ポリプロピレンフィルム構成、透明ガスバリア性ポリエステルフィルム／ナイロンフィルム／ポリプロピレンフィルム構成などの透明積層フィルムの包装材料に、乳化飲料や流動食を充填した後、殺菌等のために熱処理を行った際に生じる、ヘッドスペース部分への蛋白質粒子の凝集や付着を抑えることができるレトルトパウチ用包装材料を提供することにある。
【課題を解決するための手段】
【０００７】
上記課題を解決するために、本発明に係るレトルトパウチ用包装材料は、内容物が流動性の食品であるレトルトパウチ用の包装材料において、該包装材料の最内層のフィルムがエチレン・プロピレンブロック共重合体からなるオレフィン系樹脂フィルムであって、該フィルムの内容物と接する表面のレトルト前のぬれ張力が３６ｍＮ／ｍ以上であるとともに、３次元表面粗さ（ＳＲａ）が０．１０μｍ以上であることにより、レトルト処理後にパウチのヘッドスペース部分に前記内容物の流動性食品の凝集物が付着しにくくされていることを特徴とするものからなる。
【発明の効果】
【０００９】
本発明によれば、上述の課題を解決し、殺菌のための加熱処理後にヘッドスペース部分に内容物が凝集して付着しにくい包装材料を提供することができ、流動性食品などのパウチを店頭に陳列した際の見苦しさを抑えることができ、商品イメージを向上させることができる。
【発明を実施するための形態】
【００１０】
以下に、本発明について、望ましい実施の形態とともに詳細に説明する。
本発明で言う「レトルト」とは、加圧下で１００℃を超えて加熱殺菌することを意味し、特に１０５〜１２０℃での殺菌を「セミレトルト」、１２５〜１３５℃での殺菌を「ハイレトルト」と呼び、本発明では特にハイレトルト用パウチの包装材料を対象としている。
【００１１】
本発明の包装材料の最内層のフィルムを製造するための製膜方法は、特に制限は受けないが、インフレーション法、Ｔダイ法など公知の製膜方法を用いることができ、特にＴダイ法が厚みの均一性が得られることから好適である。
【００１２】
Ｔダイ法による本発明の包装材料の最内層のフィルムの製法の一例を以下に説明する。
押出機に、後述する所望の原料を供給し、溶融させた後、Ｔダイから押出を行う。続いて、冷却水を通水した冷却ロールに、溶融押出ししたフィルム状物を圧着して冷却し、希望する厚さのフィルムにした後、フィルム表面にコロナ放電により必要な強さの表面処理を施し、引取機を通して所定の巻き長さに巻き上げる。最内層のフィルムは、外層のフィルムと積層されて使用されることから、外層のフィルムと積層される面にコロナ放電処理を施し、外層フィルムとの密着力を向上させることが行われる。
【００１３】
本発明の包装材料の最内層のフィルムの内容物と接する表面のレトルト前のぬれ張力を３６ｍＮ／ｍ以上とするために、上記コロナ放電処理をフィルムの両面に行うことが好ましい。
【００１４】
この時のコロナ放電処理の条件は、フィルム幅や巻取速度等の条件に応じて決めればよく、最内層のフィルムの内容物と接する表面のぬれ張力が３６ｍＮ／ｍ以上、好ましくは３８〜４５ｍＮ／ｍの範囲、特に好ましくは４１〜４５ｍＮ／ｍの範囲となるように、電流、電圧値などの処理条件を決めればよい。ただし、必要以上に処理強度を強めると、放電ムラを生じ、フィルム外観不良を招くばかりでなく、接着力も低下することがある。
【００１５】
また、コロナ放電処理の代わりに、火炎処理、プラズマ処理、オゾン処理を行う場合には、通常工業的に採用されている方法によって表面処理を施す。かかる表面処理は、フィルムの製膜加工中に行ってもよく、また、一旦フィルムを巻き上げた後、後処理加工として表面処理を施しても構わない。
【００１６】
本発明においては、包装材料の最内層のフィルムの内容物と接する表面のレトルト前のぬれ張力が３６ｍＮ／ｍ以上であることが重要である。ぬれ張力が３６ｍＮ／ｍ未満では、パウチのヘッドスペースに流動性内容物が付着するおそれがある。また、ぬれ張力が大きすぎると、最内層のフィルムを単独で巻き取りロール状とした際に、フィルム同士でブロッキングと呼ばれる固着が生じるおそれがある。
【００１７】
Ｔダイからの押出し時の押出温度は、高すぎると樹脂組成物の熱劣化が進行するので良くない。逆に押出温度が低すぎると押出機のモーター負荷が大きくなり、生産性が低下し、また、フィルムの表面特性などに悪影響を与えることがある。このような観点から、押出温度は１９０〜２８０℃の範囲が好ましく、Ｔダイ温度もこれと同程度の温度範囲が好ましい。
【００１８】
溶融押出後の冷却ロールの温度は、高すぎるとフィルムの透明性が悪くなり、低すぎるとフィルムの腰が弱くなるなどの欠点が生じることがある。このような観点から、冷却ロールの温度は２０〜６０℃の範囲が好ましい。
【００１９】
ここで、本発明の包装材料の最内層のフィルムの主たる原料としては、エチレン・プロピレンブロック共重合体を用いる。エチレン・プロピレンブロック共重合体の融点としては、１５５℃未満では耐熱性に劣るため、１２５℃以上の高温レトルト処理が行い難くなる。また、融点が１６８℃を越えると製袋時のシール性、袋の密封性といったシーラントとしての基本品質を損なうおそれがある点で好ましくない。なお、ここでかかる融点は、示差走査型熱量計（ＤＳＣ）で測定した結晶融解時の最大ピークの頂点温度で定義される。
【００２０】
上記エチレン・プロピレンブロック共重合体の製造方法は、特に限定されるものではないが、例えば、チーグラー・ナッタ型触媒を用いて第一工程で共重合体のマトリックス構造をなすプロピレンを主体する重合体（Ａ成分）を、次いで第二工程で共重合体のドメイン構造をなすエチレン・プロピレンランダム共重合体（Ｂ成分）を重合して得られるブロック共重合体を溶融混練して得ることができる。また、必要に応じてエチレン・プロピレンランダム共重合体及び／又はエチレン・プロピレン・ブテン−１ランダム共重合体を本発明の目的を損なわない範囲で耐衝撃性改質剤として少量添加しても構わない。
【００２１】
なお、上記プロピレンを主体とした重合体（Ａ成分）は、耐熱性、耐ブロッキング性の点においてプロピレン単独重合体が好ましいが、プロピレンと３．０重量％以下のα−オレフィンとのランダム共重合体であってもよい。
【００２２】
また、エチレン・プロピレンランダム共重合体（Ｂ成分）は、エチレン含有量が２０〜７０重量％、より好ましくは２０〜５０重量％のエチレン・プロピレンランダム共重合体を用いることが耐衝撃性の点で好ましい。
【００２３】
また、本発明において用いるエチレン・プロピレンブロック共重合体は、耐ブロッキング性、低温下での耐衝撃性及び耐熱性などの点から、２０℃キシレン可溶部（以下、ＣＸＳ部と称す）の含有量が５〜２５重量％の樹脂組成物から構成されたものが好ましい。ＣＸＳ部の含有量が５重量％未満の場合、低温下での耐衝撃性に劣り食品を包装した袋が流通過程で破袋し易くなるため好ましくない。また、表面粗さが小さくなり耐ブロッキング性が悪化する。一方、ＣＸＳ部の含有量が２５重量％を越えると、フィルム表面の凹凸部が埋没し易くなることから、フィルム表面の粗さの変形率が大きくなり耐ブロッキング性が悪化してしまうので好ましくない。
【００２４】
ＣＸＳ部の極限粘度［η］としては、１．５〜３．５ｄｌ／ｇの範囲が好ましく、より好ましくは２．０〜２．８ｄｌ／ｇの樹脂組成物を用いると、フィルム表面の凹凸の形成性（表面粗さＳＲａで０．１５〜０．４０μｍ）、また表面の凹凸の埋没を防止する上で好ましい。極限粘度［η］が１．５ｄｌ／ｇ未満では、フィルム表面の凹凸が形成されにくく、また形成された凹凸がフィルムロール状あるいは袋状に成形された後の加圧状態で埋没し易くなるため好ましくない。一方、極限粘度［η］が３．５ｄｌ／ｇを越えるとフィルムを製造する際にフィッシュ・アイが発生し易く、製造工程中に配置されている異物除去対策用のフィルターで目詰まりを起こす等、生産性の面で問題が発生するので好ましくない。
【００２５】
本発明のレトルトパウチ用包装材料は、単層、または２層以上のフィルムが積層された透明な基材層の片面に、前述した内容物と接する表面のぬれ張力が３６ｍＮ／ｍ以上のオレフィン系樹脂フィルム（以下、オレフィン系フィルムとも称する）を積層してなるものである。例えば単層フィルムの基材層からなる積層体としては、二軸延伸ポリエステルフィルム（以下、ＰＥＴと略称）／オレフィン系フィルム、二軸延伸ナイロンフィルム（以下、ＯＮと略称）／オレフィン系フィルム、シリカ蒸着ＰＥＴ／オレフィン系フィルム、アルミナ蒸着ＰＥＴ／オレフィン系フィルム、シリカ・アルミナ二元蒸着ＰＥＴ／オレフィン系フィルム、シリカ蒸着ＯＮ／オレフィン系フィルム、アルミナ蒸着ＯＮ／オレフィン系フィルム、アクリル酸系樹脂をコートしたバリア性ＰＥＴ／オレフィン系フィルムなど、また２層以上のフィルムが積層された透明な基材層としては、ＰＥＴ／ＯＮ／オレフィン系フィルム、シリカ蒸着ＰＥＴ／ＯＮ／オレフィン系フィルム、アルミナ蒸着ＰＥＴ／ＯＮ／オレフィン系フィルム、アクリル酸系樹脂をコートしたバリア性ＰＥＴ／ＯＮ／オレフィン系フィルム、ＰＥＴ／ＥＶＯＨ（エチレン・ビニルアルコール共重合体フィルム）／オレフィン系フィルム、ＰＥＴ／透明蒸着ＯＮ／オレフィン系フィルムなどが好適に使用できる。 
【００２６】
上記積層体の製造方法としては、積層体の構成フィルムを接着剤を用いて貼り合わせる通常のドライラミネート法が好適に採用できるが、必要に応じて透明基材層の貼り合わせには直接ポリオレフィン系樹脂を押出してラミネートする方法も採用できる。この押出ラミネート後の包装材料に、必要に応じ後加工処理として表面処理が施される。また、これら積層体のフィルム間に、必要に応じ印刷層が設けられる。
【００２７】
これら積層体はオレフィン系フィルムをシール層（袋の内面）として、平袋、スタンディングパウチなどに製袋加工され使用される。
【００２８】
また、これら積層体の積層構造は、包装袋の要求特性（例えば、包装する食品の品質保持期間を満たすためのガスバリア性能、内容物の重量に対応できるサイズ・耐衝撃性、内容物の視認性など）に応じて適宜選択される。
【実施例】
【００２９】
以下、本発明を実施例に基づいて更に具体的に説明するが、本発明はこれらの実施例に限定されるものではない。また、各種物性値の測定方法および評価方法を以下に示す。
【００３０】
（１）ぬれ張力（ｍＮ／ｍ）
和光純薬工業（株）製のぬれ張力試験用混合液を用い、ＪＩＳ  Ｋ６７６８に準じ測定した。
【００３１】
（２）レトルト処理（耐熱性評価）    
（株）日阪製作所製の高温高圧調理殺菌装置“フレーバーエース”を用いて、温度１３０℃、処理時間３０分熱水貯湯式で殺菌処理を行う。なお、熱水処理（レトルト処理）後の様子を目視で観察して、内層フィルム同士が融着しているものを耐熱性不良「×」と判定し、内層フィルム同士が融着していないものを耐熱性良好「○」と判定した。
【００３２】
（３）凝集物付着調査
レトルト後の包装体を寝かせた状態で、中央部の残存空気部分（ヘッドスペース部分）を目視観察し、凝集物が付着しなかったものを「○」、凝集物が付着したものを「×」と判定した。
【００３３】
（４）２０℃キシレン可溶部（ＣＸＳ部）の含有量（ｄｌ／ｇ）
サンプル５ｇを沸騰キシレン５００ｍｌに完全に溶解させた後に、２０℃に降温し、４時間以上放置する。その後、これを析出物と溶液とにろ過して可溶部と不溶部に分離した。可溶部はろ液を乾固して減圧下７０℃で乾燥し、その重量を測定して含有量（質量％）を求めた。
【００３４】
（５）重合体および組成物の極限粘度
ウベローデ型粘度計を用いて１３５℃テトラリン中で測定を行った。
【００３５】
（６）メルトフローレート（ＭＦＲ）（ｇ／１０分）
ＪＩＳ  Ｋ７２１０に準拠し、プロピレン系重合体は温度２３０℃で、ポリエチレン系重合体、エチレン・α−オレフィンランダム共重合体は温度１９０℃で、荷重２１．１８Ｎで測定した。
【００３６】
（７）表面粗さ（ＳＲａ）（μｍ）
（株）小坂研究所製の全自動微細形状測定機（ＳＵＲＦＣＯＲＤＥＲ  ＥＴ４０００Ａ）を用いて、ＪＩＳ  Ｂ０６０１（１９８２）に定める測定方法により３次元中心線平均粗さ（ＳＲａ）を求めた。測定方向はフィルムの流れ方向（製膜方向）に直交する方向とした。
【００３７】
（８）融点（℃）
（株）島津製作所製の示差走査型熱量計（型式：ＤＳＣ−６０）を用い、昇温速度１０℃／分の条件で測定したときの結晶融解に伴う吸熱カーブのピーク温度を融点とした。
【００３８】
（９）密度
ＪＩＳ  Ｋ７１１２に従い、密度勾配管による測定方法で測定した。
【００３９】
（１０）耐ブロッキング性
レトルトパウチ用包装材料の最内層を構成するフィルム面同士を重ね合わせた上に、１２ｃｍ２の荷重面積の５００ｇの真鍮製重しをのせて２４時間、８０℃条件で保管後、取り出してブロッキングの有無を評価した。ブロッキングのなかったものを「○」、ブロッキングしフィルムが劈開したものを「×」とした。
【００４０】
（実施例１）
ＣＸＳ部を１７．８重量％含有し、ＣＸＳ部の極限粘度［η］が２．５ｄｌ／ｇ、融点１６２℃、ＭＦＲ２.５ｇ／１０分のプロピレン・エチレンブロック共重合体のペレットを押出機に供給し、溶融混練し、フィルターで濾過し、次いで２７０℃でＴダイより押出し、４５℃の冷却ロールに接触させて冷却・固化させた後、両面をＥ値２０Ｗｍｉｎ／ｍ２で、コロナ放電処理して、両面の表面張力が４０ｍＮ／ｍ、表面粗さ（ＳＲａ）が０．２２μｍの厚さ７０μｍのプロピレン・エチレンブロック共重合体フィルムを得た。
【００４１】
次に、厚さ１２μｍのポリエチレンテレフタレート延伸フィルム（ＰＥＴ）と厚さ１５μｍのナイロン６延伸フィルム（ＯＮ）とプロピレン・エチレンブロック共重合体フィルムを、ウレタン系接着剤を用いて通常のドライラミネート法で貼り合わせ、次の構成の厚さ１００μｍの積層体を得た。
積層体構成：ＰＥＴ／接着剤／ＯＮ／接着剤／プロピレン・エチレンブロック共重合体フィルム
【００４２】
この積層体２枚をプロピレン・エチレンブロック共重合体フィルムが袋の内面になるようにして、平板ヒートシーラーを使用し、シール温度１８０℃、シール圧力１０Ｎ／ｃｍ２、シール時間１秒の条件でヒートシールし、１００ｍｍ×１５０ｍｍ（内部の寸法）の大きさの３方袋（平袋、シール幅５ｍｍ）を作成した。この時、最内層表面の表面張力は４０ｍＮ／ｍであった。
【００４３】
次に、この袋の半分がヘッドスペースになるよう流動食（（株）明治製の明治“メイバランス”１．５）を２００ｍｌ充填した。充填した袋を、１３０℃で３０分間レトルト処理したところ、ヘッドスペースには凝集物が付着していないことを確認した。
【００４４】
（実施例２）
ＣＸＳ部を１５．５重量％含有し、ＣＸＳ部の極限粘度［η］が１．７５ｄｌ／ｇ、融点１６２℃、ＭＦＲ２.０ｇ／１０分のプロピレン・エチレンブロック共重合体のペレットを押出機に供給し、溶融混練し、フィルターで濾過し、次いで２７０℃でＴダイより押出し、４５℃の冷却ロールに接触させて冷却・固化させた後、両面をＥ値１５Ｗｍｉｎ／ｍ２で、コロナ放電処理して、両面の表面張力が３６ｍＮ／ｍ、表面粗さ（ＳＲａ）が０．１５μｍの厚さ７０μｍのプロピレン・エチレンブロック共重合体フィルムを得た。
次に、実施例１と同様に作成、充填した袋を１３０℃で３０分間レトルト処理したところ、ヘッドスペースには凝集物が付着していないことを確認した。
【００４５】
（実施例３）
ＣＸＳ部を１１．８重量％含有し、ＣＸＳ部の極限粘度［η］が１．４５ｄｌ／ｇ、融点１６２℃、ＭＦＲ２.２ｇ／１０分のプロピレン・エチレンブロック共重合体のペレットを押出機に供給し、溶融混練し、フィルターで濾過し、次いで２７０℃でＴダイより押出し、４５℃の冷却ロールに接触させて冷却・固化させた後、両面をＥ値２０Ｗｍｉｎ／ｍ２で、コロナ放電処理して、両面の表面張力が４０ｍＮ／ｍの表面粗さ（ＳＲａ）が０．１３μｍの厚さ７０μｍのプロピレン・エチレンブロック共重合体フィルムを得た。
次に、実施例１と同様に作成、充填した袋を１３０℃で３０分間レトルト処理したところ、ヘッドスペースには凝集物が付着していないことを確認した。
【００４６】
（比較例１）
実施例１のプロピレン・エチレンブロック共重合体を２７０℃でＴダイより押出し、４５℃の冷却ロールに接触させて冷却・固化させた後、片面のみＥ値２０Ｗｍｉｎ／ｍ２でコロナ放電処理して、表面張力が４０ｍＮ／ｍ、表面粗さ（ＳＲａ）が０．２２μｍの厚さ７０μｍのプロピレン・エチレンブロック共重合体フィルムを得た。
【００４７】
次に、厚さ１２μｍのポリエチレンテレフタレート延伸フィルムと厚さ１５μｍのナイロン６延伸フィルム（ＯＮ）とプロピレン・エチレンブロック共重合体フィルムのコロナ放電処理面側を、ウレタン系接着剤を用いて通常のドライラミネート法で貼り合わせ、次の構成の厚さ１００μｍの積層体を得た。
積層体構成：ＰＥＴ／接着剤／ＯＮ／接着剤／プロピレン・エチレンブロック共重合体フィルム
【００４８】
この積層体のプロピレン・エチレンブロック共重合体フィルムが袋の内面になるようにして、平板ヒートシーラーを使用し、シール温度１８０℃、シール圧力１０Ｎ／ｃｍ２、シール時間１秒の条件でヒートシールし、１００ｍｍ×１５０ｍｍ（内部の寸法）の大きさの３方袋（平袋、シール幅５ｍｍ）を作成した。この時、最内層表面の表面張力は３０ｍＮ／ｍであった。
【００４９】
次に、実施例１と同様に作成、充填した袋を、１３０℃で３０分間レトルト処理したところ、ヘッドスペースに凝集物が多量に付着しているのを確認した。
【００５０】
（比較例２）
実施例２のプロピレン・エチレンブロック共重合体を２７０℃でＴダイより押出し、４５℃の冷却ロールに接触させて冷却・固化させた後、片面をＥ値２０Ｗｍｉｎ／ｍ２で、もう片面を５Ｗｍｉｎ／ｍ２でコロナ放電処理して、表面張力が４０ｍＮ／ｍと３５ｍＮ／ｍ、表面粗さ（ＳＲａ）が０．１５μｍの厚さ７０μｍのプロピレン・エチレンブロック共重合体フィルムを得た。
【００５１】
次に、厚さ１２μｍの二軸延伸ＰＥＴフィルムと厚さ１５μｍのナイロン６延伸フィルム（ＯＮ）とエチレン・プロピレンブロック共重合体フィルムの４０ｍＮ／ｍのコロナ放電処理面側を、ウレタン系接着剤を用いて通常のドライラミネート法で貼合わせた。製袋前の包装材料の最内層表面の表面張力は３５ｍＮ／ｍであることを確認した。
【００５２】
実施例２と同様に作成、充填した袋を１１８℃で３０分間レトルト処理したところ、ヘッドスペースには凝集物が多量に付着しているのを確認した。
【００５３】
（比較例３）
ポリマ（ａ）としてＣＸＳ部を８．８重量％含有し、ＣＸＳ部の極限粘度［η］が１．４０ｄｌ／ｇ、融点１６２℃、ＭＦＲ２．０ｇ／１０分のプロピレン・エチレンブロック共重合体を使用した。
【００５４】
ポリマ（ｂ）として密度０．８８ｇ／ｃｍ３、ＭＦＲ（１９０℃）３．６ｇ／１０分のエチレン・ブテン−１ランダム共重合体（ＥＢＲと略称：三井化学株式会社製“タフマー”Ａ４０８５）を使用した。
【００５５】
前記ポリマ（ａ）を９７重量％、ポリマ（ｂ）を３重量％、ペレット状態でブレンダーにて混合して押出機に供給し、溶融混練し、フィルターで濾過し、次いで２７０℃でＴダイより押出し、４５℃の冷却ロールに接触させて冷却・固化させた後、両面をＥ値２０Ｗｍｉｎ／ｍ２でコロナ放電処理して、両面の表面張力が４０ｍＮ／ｍの表面粗さ（ＳＲａ）が０．０９μｍ、厚さ７０μｍのフィルムを得た。
【００５６】
比較例１と同様に作成、充填した袋を１３０℃で３０分間レトルト処理したところ、ヘッドスペースに凝集物は付着しなかったが、耐ブロッキング性が悪く、製袋加工適性が悪くなることを確認した。
【００５７】
（比較例４）
実施例１で使用したエチレン・プロピレンブロック共重合体の替わりに、プロピレンと３．７重量％のエチレンとのランダム共重合体（エチレン・プロピレンランダム共重合体）を使用した。該エチレン・プロピレンランダム共重合体は、ＣＸＳ部が１４．７重量％、ＣＸＳ部の極限粘度［η］が２．３ｄｌ／ｇ、融点１４２℃、ＭＦＲ３．３ｇ／１０分のものである。両面をＥ値２０Ｗｍｉｎ／ｍ２でコロナ放電処理して、両面の表面張力が３９ｍＮ／ｍ、表面粗さ（ＳＲａ）が０．２２μｍ、厚さ７０μｍのエチレン・プロピレンランダム共重合体フィルムを得た。
【００５８】
厚さ１２μｍのポリエチレンテレフタレート延伸フィルムと厚さ１５μｍのナイロン６延伸フィルム（ＯＮ）とエチレン・プロピレンランダム共重合体フィルムを、ウレタン系接着剤を用いて通常のドライラミネート法で貼合わせ、次の構成の厚さ１００μｍの積層体を得た。
積層体構成：ＰＥＴ／接着剤／ＯＮ／接着剤／エチレン・プロピレンランダム共重合体フィルム
【００５９】
実施例１と同様に作成、充填した袋を１３０℃で３０分間レトルト処理したところ、ヘッドスペースには凝集物が付着していないことを確認したが、耐熱性が悪いため内面フィルム同士の融着が発生した。
【００６０】
上記実施例１〜３、比較例１〜４における最内層フィルムの構成、得られた包装材料の特性をまとめて表１に示す。
【００６１】
【表１】
0005975646.tif 000002